(57)【特許請求の範囲】
【請求項１】
硬化型樹脂層を最表面に有する化粧シートであって、
硬化型樹脂層は、アクリル−ウレタン共重合体及びイソシアネートを含む水性組成物からなるプライマー層に積層されており、
前記アクリル−ウレタン共重合体は、少なくとも、アクリルポリオール、ポリエステルポリオール、ヒドロキシカルボン酸及びジイソシアネートを反応させることにより得られ、
前記アクリルポリオールとポリエステルポリオールとの共重合比は、重量比で順に４０：６０〜６０：４０である、
化粧シート。
【請求項２】
アクリル−ウレタン共重合体は、酸価が２０ｍｇＫＯＨ／ｇ以上である、請求項１に記載の化粧シート。
【請求項３】
イソシアネートは、自己乳化型イソシアネートである、請求項１又は２に記載の化粧シート。
【請求項４】
自己乳化型イソシアネートは、イソシアヌレート変性ポリイソシアネートとアロファネート基含有ポリイソシアネートとの混合物である、請求項３に記載の化粧シート。
【請求項５】
イソシアヌレート変性ポリイソシアネートとアロファネート基含有ポリイソシアネートとの重量比は、順に４０：６０〜６０：４０である、請求項４に記載の化粧シート。
【請求項６】
ポリエステルポリオールは、アジペート系ポリエステルポリオールとフタレート系ポリエステルポリオールとを順に５０：５０〜７０：３０の重量比で含有する、請求項１〜５のいずれかに記載の化粧シート。
【請求項７】
水性組成物は、アクリル−ウレタン共重合体１００重量部に対してイソシアネート２０〜６０重量部を含有する、請求項１〜６のいずれかに記載の化粧シート。
【請求項８】
硬化型樹脂層は、電離放射線硬化型樹脂層である、請求項１〜７のいずれかに記載の化粧シート。
【請求項９】
請求項１〜８のいずれかに記載の化粧シートと被着材とを積層してなる化粧板。
【請求項１０】
硬化型樹脂層を積層するためのプライマー層であって、アクリル−ウレタン共重合体及びイソシアネートを含む水性組成物からなり、
前記アクリル−ウレタン共重合体は、少なくとも、アクリルポリオール、ポリエステルポリオール、ヒドロキシカルボン酸及びジイソシアネートを反応させることにより得られ、
前記アクリルポリオールとポリエステルポリオールとの共重合比は、重量比で順に４０：６０〜６０：４０である、
プライマー層。
【発明の詳細な説明】
【技術分野】
【０００１】
本発明は、化粧シートに関する。
【背景技術】
【０００２】
化粧シートは、木質板等の被着材の表面保護、装飾等を目的とし、被着材の表面に貼着することにより使用される。化粧シートを被着材に貼着して得られる化粧板は、各種建材、家具等に使用されている。
【０００３】
化粧シートの最表面層は、表面強度が高いことが望ましく、従来、最表面層を硬化型樹脂により形成する試みがなされている。例えば、特許文献１には、基材シートの少なくとも一方の面に絵柄層を設けて、表面に電離放射線硬化型樹脂からなる保護層を設けた化粧シートであって、電離放射線硬化型樹脂中に電離放射線反応型の耐候性添加剤を含有することを特徴とする化粧シートが開示されている。そして、硬化型樹脂層は各種プライマー層の上に積層される場合が多い。
【０００４】
従来、このような化粧シートは、例えば、特許文献２に示される通り、トルエン、キシレン等の芳香族溶剤、メチルエチルケトン、酢酸エチル等の脂肪族溶剤などを含む溶剤系組成物から形成されている。
【０００５】
上記した芳香族溶剤、脂肪族溶剤等は、いずれも有機性揮発物質（ＶＯＣ）であり、特にトルエン、キシレン等の芳香族溶剤はＰＲＴＲ法の指定化学物質及び室内空気中化学物質の指針値策定物質として挙げられている。また、化粧シート製造時における溶剤系塗工剤に含まれるＶＯＣの揮発による作業環境の問題、化粧シート使用時における残存ＶＯＣが一般の生活空間に拡散される環境安全性の問題等が指摘されている。そのため、化粧シート中のＶＯＣ使用量を低減することが最近の課題となっている。上記プライマー層を水性組成物から形成することは、ＶＯＣ低減の観点から好ましい。しかしながら、水性組成物から形成する場合には、溶剤系組成物から形成する場合に比して物性が低下し易い。
【特許文献１】特開平１１−３３４０２１号公報
【特許文献２】特開平１１−１９８３０９号公報
【発明の開示】
【発明が解決しようとする課題】
【０００６】
本発明は、水性組成物からなるプライマー層に硬化型樹脂層を積層した化粧シートであって、プライマー層の物性が良好な化粧シートを提供することを目的とする。
【課題を解決するための手段】
【０００７】
本発明者は、鋭意研究を重ねた結果、特定の水性組成物から形成されるプライマー層が上記目的を達成できることを見出し、本発明を完成するに至った。
【０００８】
即ち、本発明は、下記の化粧シートに関する。
【０００９】
１．硬化型樹脂層を最表面に有する化粧シートであって、
硬化型樹脂層は、アクリル−ウレタン共重合体及びイソシアネートを含む水性組成物からなるプライマー層に積層されており、
前記アクリル−ウレタン共重合体は、少なくとも、アクリルポリオール、ポリエステルポリオール、ヒドロキシカルボン酸及びジイソシアネートを反応させることにより得られ、
前記アクリルポリオールとポリエステルポリオールとの共重合比は、重量比で順に４０：６０〜６０：４０である、
化粧シート。
２．アクリル−ウレタン共重合体は、酸価が２０ｍｇＫＯＨ／ｇ以上である、上記項１に記載の化粧シート。
３．イソシアネートは、自己乳化型イソシアネートである、上記項１又は２に記載の化粧シート。
４．自己乳化型イソシアネートは、イソシアヌレート変性ポリイソシアネートとアロファネート基含有ポリイソシアネートとの混合物である、上記項３に記載の化粧シート。
５．イソシアヌレート変性ポリイソシアネートとアロファネート基含有ポリイソシアネートとの重量比は、順に４０：６０〜６０：４０である、上記項４に記載の化粧シート。
６．ポリエステルポリオールは、アジペート系ポリエステルポリオールとフタレート系ポリエステルポリオールとを順に５０：５０〜７０：３０の重量比で含有する、上記項１〜５のいずれかに記載の化粧シート。
７．水性組成物は、アクリル−ウレタン共重合体１００重量部に対してイソシアネート２０〜６０重量部を含有する、上記項１〜６のいずれかに記載の化粧シート。
８．硬化型樹脂層は、電離放射線硬化型樹脂層である、上記項１〜７のいずれかに記載の化粧シート。
９．上記項１〜８のいずれかに記載の化粧シートと被着材とを積層してなる化粧板。
１０．硬化型樹脂層を積層するためのプライマー層であって、アクリル−ウレタン共重合体及びイソシアネートを含む水性組成物からなり、
前記アクリル−ウレタン共重合体は、少なくとも、アクリルポリオール、ポリエステルポリオール、ヒドロキシカルボン酸及びジイソシアネートを反応させることにより得られ、
前記アクリルポリオールとポリエステルポリオールとの共重合比は、重量比で順に４０：６０〜６０：４０である、
プライマー層。
【００２０】
以下、本発明の化粧シートについて詳細に説明する。
【００２１】
本発明の化粧シートは、硬化型樹脂層（好ましくは電離放射線硬化型樹脂層）を最表面に有する化粧シートであって、硬化型樹脂層は、アクリル−ウレタン共重合体及びイソシアネートを含む水性組成物からなるプライマー層に積層されていることを特徴とする。
【００２２】
本発明の化粧シートは、上記プライマー層を有することにより、硬化型樹脂層の耐候密着性及び耐溶剤密着性が良好である。また、上記プライマー層は面状態が良好（斑、筋等がない）であり、且つ、リコート性が優れており、プライマー層の形成から時間を経ても、硬化型樹脂層を良好に形成できる。
【００２３】
プライマー層
本発明のプライマー層は、その上に硬化型樹脂層を形成するために設ける。
【００２４】
プライマー層は、アクリル−ウレタン共重合体及びイソシアネートを含む水性組成物から形成される。なお、水性組成物に含まれるイソシアネートを硬化剤と称し、それ以外の成分を主剤と称する。
【００２５】
上記アクリル−ウレタン共重合体としては水性アクリル−ウレタン共重合体を用いる。水性アクリル−ウレタン共重合体は、例えば、共重合体に含まれる遊離カルボン酸を各種中和剤（アルカノールアミン、水酸化ナトリウム等）により中和することにより得られる。
【００２６】
本発明では、アクリル−ウレタン共重合体の酸価は２０ｍｇＫＯＨ／ｇ以上であることが好ましい。上記酸価は、４０ｍｇＫＯＨ／ｇ以上がより好ましく、上限は限定的ではないが、６０ｍｇＫＯＨ／ｇ程度である。上記酸価を２０ｍｇＫＯＨ／ｇ以上に設定することにより、水性組成物中において微粒子の形態で存在するアクリル−ウレタン共重合体の粒子径を小さくできるため、特に共重合体の再溶解性、水性組成物の安定性を向上させることができる。前記共重合体の粒子径は限定的ではないが、７０ｎｍ程度以下が好ましく、共重合体の粒子径が５０〜６０ｎｍ程度ならば、共重合体の再溶解性及び水性組成物の安定性は良好である。当該酸価は、ＪＩＳ  Ｋ００７０−１９９２に準拠して、該共重合体の固形分１ｇ中に含まれる遊離カルボキシル基を中和するに要するＫＯＨのｍｇ数より求めた値である。
【００２７】
アクリル−ウレタン共重合体の合成方法は限定的ではないが、中和前の酸価を２０ｍｇＫＯＨ／ｇ以上に設定する観点からは、少なくとも、アクリルポリオール、ポリエステルポリオール、ジイソシアネート及びヒドロキシカルボン酸を反応させる合成方法が好ましい。酸価は、ヒドロキシカルボン酸の量により調整可能である。ヒドロキシカルボン酸の量は、当該酸価が好ましくは２０ｍｇＫＯＨ／ｇ以上となるように調整できる。上記反応により得られるアクリル−ウレタン共重合体は、中和剤により遊離カルボン酸を中和して親水化後、ジアミン等の鎖延長剤により鎖延長してから用いる。
【００２８】
上記一連の反応により、ポリエステルウレタンが生じるとともにアクリルポリオールが分子中に導入されて末端に水酸基を有する水性アクリル−ウレタン共重合体が得られる。
【００２９】
該共重合体におけるアクリルポリオールとポリエステルポリオールとの共重合比は、重量比で４０：６０〜６０：４０程度が好ましい。かかる範囲内であれば、ブロッキング性、リコート性等が良好となるため好ましい。
【００３０】
該共重合体におけるアクリルとしては、末端に水酸基を有する直鎖アクリル酸エステル重合体が用いられる。このような直鎖アクリル酸エステル重合体としては、例えば、ポリメチルメタクリレート（ＰＭＭＡ）が好ましく、これは耐候性の向上に寄与する。
【００３１】
該共重合体を構成するウレタン成分のポリオールとしては限定的ではないが、ポリエステルポリオール、ポリエーテルポリオール、ポリカーボネートポリオール等が挙げられる。これらのポリオールの中でも、耐候性、密着性、コストメリットのバランスを重視する場合はポリエステルポリオールが好ましい。
【００３２】
ポリエステルポリオールとしては、公知のアジピン酸ポリエステルポリオール、コハク酸ポリエステルポリオール、セバシン酸ポリエステルポリオール等のアジペート系ポリエステルポリオールと、フタル酸ポリエステルポリオール、イソフタル酸ポリエステルポリオール、テレフタル酸ポリエステルポリオール等のフタレート系ポリエステルポリオールとがある。ポリエステルポリオールとしては限定的ではないが、密着性、耐候性の点で、アジペート系ポリエステルポリオールとフタレート系ポリエステルポリオールとを順に、５０：５０〜７０：３０の重量比で含有するものが好ましい。
【００３３】
該共重合体を構成するジイソシアネートとしては限定的ではないが、脂環式イソシアネートが好ましく、具体的には、ＩＰＤＩ（イソホロンジイソシアネート）が好ましい。
【００３４】
該共重合体を構成するヒドロキシカルボン酸は、２，２ビス（ヒドロキシメチル）プロピオン酸が好ましく用いられる。
【００３５】
水性組成物に含まれるイソシアネートとしては限定的ではなく、公知の脂肪族イソシアネート、脂環式イソシアネート等が挙げられる。例えば、１，６−ヘキサメチレンジイソシアネート（ＨＤＩ）、２，２，４（２，４，４）−トリメチルヘキサメチレンジイソシアネート（ＴＭＤＩ）、４，４´−ジシクロヘキシルメタンジイソシアネート（ＨＭＤＩ）、１，４−シクロヘキシルジイソシアネート（ＣＨＤＩ）、イソホロンジイソシアネート（ＩＰＤＩ）、リジンジイソシアネート（ＬＤＩ）、水素添加トリレンジイソシアネート、水素添加ジフェニルメタンジイソシアネート等が挙げられる。なお、イソシアネートは上記イソシアネートの付加体又は多量体等であってもよい。その他、これらのイソシアネートをポリオールに付加した誘導体（アダクト体）の如きポリイソシアネートでもよい。
【００３６】
上記の通り、イソシアネートは限定的ではないが、自己乳化型ポリイソシアネートが好適であり、特にイソシアヌレート変性ポリイソシアネートとアロファネート基含有ポリイソシアネートとの混合物である自己乳化型ポリイソシアネートを好適に使用できる。前記自己乳化型ポリイソシアネートとしては、イソシアヌレート変性ポリイソシアネートとアロファネート基含有ポリイソシアネートとの重量比は、順に４０：６０〜６０：４０程度が好ましい。
【００３７】
より具体的には、自己乳化型ポリイソシアネートとしては、下記（Ａ）及び（Ｂ）；
（Ａ）：ヘキサメチレンジイソシアネートのイソシアヌレート変性ポリイソシアネート（Ａ１）と少なくともモノオールのアルキレンオキサイド（但しエチレンオキサイドを３０モル％以上含有する）付加物（Ａ２）とを反応させて得られるポリイソシアネート、
（Ｂ）：平均官能基数が２〜３、２５℃での粘度が５００ｍＰａ・ｓ以下のアロファネート基含有ポリイソシアネート、
を重量比で（Ａ）：（Ｂ）＝４０：６０〜６０：４０の比率で含有する自己乳化型ポリイソシアネートを好適に使用できる。
【００３８】
ポリイソシアネート（Ａ）は、水分散性を有するものであり、水分散させた場合のポットライフは５〜６時間程度である。ただし高粘度であるため、主剤との相溶性があまり良くない。一方ポリイソシアネート（Ｂ）はそれ単独では水分散を有さないものであるが、低粘度である為、（Ａ）に（Ｂ）を混合することにより、主剤との相溶性が改善されて塗工面状態が向上する。上記（Ａ）と（Ｂ）を質量比で４０：６０〜６０：４０で混合した自己乳化型ポリイソシアネートは、主剤（特にアクリル−ウレタン共重合体）との相溶性、塗工面状態、ポットライフ等において良好である。
【００３９】
プライマー層を形成するための水性組成物は、樹脂成分が水又は水系溶媒に溶解又は分散されてなる組成物（樹脂溶液又は樹脂エマルジョンを含む。）であれば制限されない。本発明では、水性組成物として樹脂エマルジョン（水性樹脂エマルジョン）が好ましい。
【００４０】
溶媒である水は、例えば、公知の水系塗工剤等に使用されているグレードの工業用水が使用できる。
【００４１】
また、水系溶媒としては、水と有機溶媒とからなる混合溶媒を使用することもできる。有機溶媒としては、例えばエタノール、イソプロピルアルコール、ｎ−プロピルアルコール等の低級アルコールのほか、グリコール類、グリコールエステル類等の水溶性有機溶剤を好適に用いることができる。なお、水溶性有機溶剤は、水性組成物の流動性改良、被塗工体である基材シートへの濡れ性の向上、乾燥性の調整等の目的で使用されるものであり、その目的に応じてその種類、使用量等が決定される。混合溶媒の場合、水及び有機溶媒の割合は一般に水：有機溶媒２０：８０〜１００：０（重量比）の範囲内で適宜調整できる。
【００４２】
水性組成物におけるアクリル−ウレタン共重合体とイソシアネートとの重量比は限定的ではないが、アクリル−ウレタン共重合体１００重量部に対して、イソシアネート２０〜６０重量部程度が好ましい。
【００４３】
水性組成物中のバインダーはアニオン系が好ましく、カルボキシル基、スルホン酸基、リン酸基等の官能基に対し中和剤として塩基性物質（アルカリ）を使用するのが好ましい。中和剤としては、例えば、アンモニア、エチルアミン、トリメチルアミン、トリエチルアミン、トリイソプロピルアミン、トリブチルアミン、トリエタノールアミン、Ｎ−メチルジエタノールアミン、Ｎ−フェニルジエタノールアミン、モノエタノールアミン、ジメチルエタノールアミン、ジエチルエタノールアミン、モルホリン、Ｎ−メチルモルホリン、２−アミノ−２−エチル−１−プロパノール等の有機アミン類；リチウム、カリウム、ナトリウム等のアルカリ金属；水酸化ナトリウム、水酸化カリウム等の金属水酸化物等が挙げられる。この中でも、中和力に優れ、有機溶剤の揮発による環境汚染をより効果的に軽減できる点で、金属水酸化物及びアルカノールアミンの少なくとも１種が好ましい。特に、水酸化ナトリウム、水酸化カリウム、トリエタノールアミン及びトリイソプロパノールアミンの少なくとも１種が好ましい。
【００４４】
中和剤の使用量は、一般的に前記樹脂成分を十分に中和し得る量（当量）の１〜１．１倍の範囲内で適宜設定すれば良い。かかる範囲内に設定することによって、より確実な中和力とともに、所望の耐水性等を付与することができる。
【００４５】
水性組成物には、さらに耐ブロッキング性、エンボス加工時の耐熱性の向上、アンカー効果による接着力の向上等の少なくとも１つを目的として、必要に応じて体質顔料を添加することができる。
【００４６】
体質顔料としては、公知又は市販のものを使用でき、特に限定はない。例えば、白土、タルク、クレー、ケイソウ土、炭酸カルシウム、硫酸バリウム、酸化チタン、アルミナホワイト、シリカ、カオリン、マイカ、水酸化アルミニウム等の無機系顔料、ポリアクリル酸エステル、ポリウレタン、ポリエステル、ポリエチレン、ポリプロピレン、ポリ塩化ビニル、ポリ塩化ビニリデン、ポリスチレン、ポリシロキサン、フェノール樹脂、エポキシ樹脂、ベンゾグアナミン樹脂等の有機系顔料、あるいはこれらの共重合体からなる有機系顔料が利用できる。これらは、通常は粒子の形態で使用することが望ましい。
【００４７】
また、水性組成物には、化粧シートの耐候性を向上させるために耐候剤を含めてもよい。耐候剤としては、例えば、紫外線吸収剤、光安定剤等が挙げられる。紫外線吸収剤としてはベンゾトリアゾール系紫外線吸収剤、トリアジン系紫外線吸収剤等が挙げられる。光安定剤としては、ヒンダードアミン系光安定剤（ＨＡＬＳ）が挙げられる。
【００４８】
化粧シートの具体的構成
本発明の化粧シートは、最表面に硬化型樹脂層を有し、硬化型樹脂層が上記プライマー層に積層されている限り、その層構成は特に限定されない。硬化型樹脂層に含まれる樹脂成分としては、熱硬化型樹脂、電離放射線硬化型樹脂等が挙げられる。
【００４９】
硬化型樹脂の中でも、熱硬化型樹脂としては、例えば、フェノール樹脂、尿素樹脂、ジアリルフタレート樹脂、メラミン樹脂、グアナミン樹脂、不飽和ポリエステル系樹脂、ポリウレタン系樹脂（２液硬化型ポリウレタンも含む）、エポキシ樹脂、アミノアルキッド樹脂、メラミン−尿素共縮合樹脂、珪素樹脂、ポリシロキサン樹脂等が挙げられる。上記樹脂には、必要に応じて架橋剤、重合開始剤等の硬化剤、又は重合促進剤を添加できる。硬化剤としては、例えば、イソシアネート又は有機スルホン酸塩等が不飽和ポリエステル系樹脂やポリウレタン樹脂等に添加でき、有機アミン等がエポキシ樹脂に添加でき、メチルエチルケトンパーオキサイド等の過酸化物やアゾイソブチルニトリル等のラジカル開始剤が不飽和ポリエステルには添加できる。電離放射線硬化型樹脂については後記する。
【００５０】
化粧シートの構成としては、例えば、基材シート上に少なくとも絵柄層、透明性樹脂層、プライマー層及び電離放射線硬化型樹脂層（最表面層）を有し、電離放射線硬化型樹脂層がプライマー層に積層されている化粧シートが好適な実施態様として挙げられる。
【００５１】
プライマー層を含む各層の形成方法は限定的でなく、例えば、グラビア印刷、フレキソ印刷、シルクスクリーン印刷、オフセット印刷、転写印刷等の印刷；スプレー、ローラー、刷毛等の塗布；シート状物等の成形体を積層等のいずれも採用することができる。これらの方法の中から、各層の特性、原料等に応じて適宜組み合わせて選択すれば良い。各層は、特に成形体の積層又は水性組成物による塗膜によって形成されていることが望ましい。
【００５２】
各層の厚みも限定的でなく、最終製品の用途、特性等に応じて適宜決定することができる。通常は０．１〜５００μｍ程度の範囲内とすることができる。特に、プライマー層は、一般的には１〜１０μｍ程度とすることが望ましい。
【００５３】
以下、上記の実施形態を代表例として、プライマー層以外の各層について説明する。
【００５４】
≪基材シート≫
基材シートは、その表面（おもて面）には絵柄層等が順次積層される。
【００５５】
基材シートとしては、例えば熱可塑性樹脂により形成されたものを好適に使用することができる。具体的には、ポリ塩化ビニル、ポリエチレンテレフタレート、ポリブチレンテレフタレート、ポリアミド、ポリエチレン、ポリプロピレン、ポリカーボネート、ポリエチレンナフタレート、エチレン・酢酸ビニル共重合体、エチレン・アクリル酸共重合体、エチレン・アクリル酸エステル共重合体、アイオノマー、アクリル酸エステル、メタアクリル酸エステル等を挙げることができる。
【００５６】
基材シートは、着色されていても良い。この場合は、上記のような熱可塑性樹脂に対して着色材（顔料又は染料）を添加して着色することができる。着色材としては、例えば二酸化チタン、カーボンブラック、酸化鉄等の無機顔料、フタロシアニンブルー等の有機顔料のほか、各種の染料も使用することができる。これらは、公知又は市販のものから１種又は２種以上を選ぶことができる。また、着色材の添加量も、所望の色合い等に応じて適宜設定すれば良い。
【００５７】
基材シートには、必要に応じて充填剤、艶消し剤、発泡剤、難燃剤、滑剤、帯電防止剤、酸化防止剤、紫外線吸収剤、光安定化剤等の各種の添加剤が含まれていても良い。
【００５８】
基材シートの厚みは、最終製品の用途、使用方法等により適宜設定できるが、一般的には５０〜２５０μｍとすることが好ましい。
【００５９】
基材シートにおいては、必要に応じて、絵柄層を設けるインキの接着を強固にするために表面（おもて面）にコロナ放電処理を行うこともできる。コロナ放電処理の方法・条件は、公知の方法に従って実施すれば良い。また、必要に応じて、基材シートの裏面にもコロナ放電処理を施すこともできる。
【００６０】
≪基材シートの裏面プライマー層≫
基材シートの裏面には、化粧シートと被着材との密着性を高めるためにプライマー層を形成してもよい。プライマー層の形成材料としては、ポリエステル系樹脂、ポリウレタン系樹脂（特にポリアクリルポリオール、ポリエステルポリオール、ポリエーテルポリオール等とイソシアネート化合物との２液硬化型樹脂）、アクリル系樹脂、ポリカーボネート系樹脂、塩化ビニル／酢酸ビニル共重合体、ポリビニルブチラール系樹脂、ニトロセルロース系樹脂等の樹脂類のほか、アルキルチタネート、エチレンイミン等の化合物も使用できる。これらをそのままで又は溶媒に溶解又は分散させた状態で用いて、公知の印刷方法、塗布方法等に従ってプライマー層を形成できる。
【００６１】
≪絵柄層≫
絵柄層は、木目、節目等の天然素材が有する柄又は模様のほか、文字、図形等も表せる。
【００６２】
絵柄層の形成は、好ましくは基剤シートとの密着性に優れたインキを用い、グラビア印刷、フレキソ印刷、シルクスクリーン印刷、オフセット印刷等の公知の印刷方法により好適に実施することができる。
【００６３】
上記インキとしては、着色材及びバインダーを含むインキを一般に使用することができる。インキのバインダーは、基材シートの材質等に応じて公知のもの又は市販品の中から適宜選択すれば良い。本発明では、ＶＯＣ低減等の効果がより高められるという点で、上記インキとして水性組成物を使用することが望ましい。水性組成物としては、水性バインダーに着色材が配合された組成物を使用することができる。
【００６４】
上記水性バインダーとしては、公知又は市販の樹脂水溶液、水性樹脂エマルジョン等を使用することができる。これら水性バインダーに使用される樹脂としては、前記の親水性処理されたポリエステル系ウレタン樹脂のほか、ポリエステル、ポリアクリレート、ポリビニルアセテート、ポリブタジエン、ポリ塩化ビニル、塩素化ポリプロピレン、ポリエチレン、ポリスチレン、ポリスチレン−アクリレート共重合体、ロジン誘導体、スチレン−無水マレイン酸共重合体のアルコール付加物、セルロース系樹脂なども併用できる。
【００６５】
より具体的には、例えば、ポリアクリルアミド系樹脂、ポリ（メタ）アクリル酸系樹脂、ポリエチレンオキシド系樹脂、ポリＮ−ビニルピロリドン系樹脂、水溶性ポリエステル系樹脂、水溶性ポリアミド系樹脂、水溶性アミノ系樹脂、水溶性フェノール系樹脂、その他の水溶性合成樹脂；ポリヌクレオチド、ポリペプチド、多糖類等の水溶性天然高分子；等も使用することができる。また、例えば、天然ゴム、合成ゴム、ポリ酢酸ビニル系樹脂、（メタ）アクリル系樹脂、ポリ塩化ビニル系樹脂、ポリウレタン−ポリアクリル系樹脂変性ないし混合樹脂、その他の樹脂を使用することもできる。これらの樹脂は、一種又は二種以上で使用できる。
【００６６】
また、アクリル酸エステル、メタクリル酸エステル、ヒドロキシエチルアクリレート、ヒドロキシエチルメタクリレート等の（メタ）アクリル系モノマー；アクリロニトリル、メタクリルニトリル等のニトリル系モノマー；アクリルアミド、メタクリルアミド等のアミド系モノマー；それらのアミド系モノマーのＮ−アルコキシ置換体やＮ−メチロール置換体；スチレン、ビニルトルエン、α−メチルスチレン、ジビニルベンゼン等のスチレン系モノマー；ジアリルフタレート、アリルグリジジルエーテル、トリアリルイソシアヌレート等のアリル系モノマー；酢酸ビニル、Ｎ−ビニルピロリドン等の重合性二重結合を有するモノマー；等の一種又は二種以上と、カルボキシル基を有するアクリル酸、メタクリル酸、マレイン酸、無水マレイン酸、フマル酸、イタコン酸、その他等の不飽和カルボン酸の一種ないしそれ以上との共重合体からなるアルカリ溶液可溶性（メタ）アクリル系共重合体を使用することもできる。これらは１種又は２種以上を用いることができる。
【００６７】
着色材は特に限定されず、公知の着色材を使用することができる。例えば、チタン白、亜鉛華、弁柄、朱、群青、コバルトブルー、チタン黄、カーボンブラック等の無機顔料、イソインドリノン、ハンザイエローＡ、キナクリドン、パーマネントレッド４Ｒ、フタロシアニンブルー、インダスレンブルーＲＳ、アニンリンブラック等の有機顔料（染料も含む。）、アルミニウム、真鍮等の金属顔料、二酸化チタン被覆雲母、塩基性炭酸鉛等の箔粉からなる真珠光沢（パール）顔料等が挙げられる。これらは、１種又は２種以上で使用することができる。
【００６８】
≪接着剤層≫
接着剤層は絵柄層と透明性樹脂層との間に存在する。接着剤は、公知の接着剤の中から、絵柄層又は透明性樹脂層を構成する成分等に応じて適宜選択できる。例えば、ポリウレタン系樹脂、ポリアクリル系樹脂、ポリカーボネート系樹脂、エポキシ系樹脂等の各種接着剤を使用することができる。また、反応硬化タイプのほか、ホットメルトタイプ、電離放射線硬化タイプ、紫外線硬化タイプ等のいずれのタイプの接着剤であっても良い。
【００６９】
接着方法としては、用いる接着剤の種類等に応じて公知の方法に従って実施すれば良い。また、本発明では、熱圧着できる接着剤を使用し、熱圧着によって絵柄層と透明性樹脂層とを積層することもできる。
【００７０】
接着剤層は、ＶＯＣ低減等の効果が高められる点で、水性組成物により形成されることが望ましい。水性組成物としては、水性バインダーを含む組成物を使用することができる。上記水性バインダーは、樹脂水溶液、水性樹脂エマルジョン等のいずれの形態であっても良い。これらに使用される樹脂は、前記の絵柄層の形成に使用される水性組成物の水性バインダーと同様のものを使用することができる。
【００７１】
なお、必要に応じて、コロナ放電処理、プラズマ処理、脱脂処理、表面粗面化処理等の公知の易接着処理を接着面に施すこともできる。
【００７２】
接着剤層の厚みは、透明性保護層、使用する接着剤の種類等によって異なるが、一般的には０．１〜３０μｍ程度とすれば良い。
【００７３】
≪透明性樹脂層≫
透明性樹脂層は、透明である限り、着色されていても良い。また、絵柄層が視認できる範囲内で半透明であっても良い。
【００７４】
上記樹脂としては、例えばポリ塩化ビニル、ポリエチレンテレフタレート、ポリブチレンテレフタレート、ポリアミド、ポリエチレン、ポリプロピレン、エチレン・酢酸ビニル共重合体、エチレン・アクリル酸共重合体、エチレン・アクリル酸エステル共重合体、アイオノマー、ポリメチルペンテン、アクリル酸エステル、メタアクリル酸エステル、ポリカーボネート、セルローストリアセテート等を挙げることができる。透明性樹脂層は、特に、ポリプロピレン等のポリオレフィン系樹脂が好ましい。より好ましくは、立体規則性を有するポリオレフィン系樹脂である。ポリオレフィン系樹脂を用いる場合は、溶融させたポリオレフィン系樹脂を押し出し法により透明性樹脂層を形成することが望ましい。
【００７５】
透明樹脂層には、必要に応じて充填剤、艶消し剤、発泡剤、難燃剤、滑剤、帯電防止剤、酸化防止剤、紫外線吸収剤、光安定化剤、ラジカル捕捉剤、軟質成分（例えばゴム）等の各種の添加剤が含まれていても良い。
【００７６】
透明性樹脂層の厚みは特に限定されないが、一般的には１０〜１５０μｍ程度とすれば良い。
【００７７】
透明性樹脂層は、必要に応じて凹凸模様を付与することができる。例えば、公知のエンボス加工等によって凹凸模様を付与することが可能である。これによって、立体感のある外観を化粧用シートに与えることができる。
【００７８】
≪電離放射線硬化型樹脂層≫
本発明において、電離放射線硬化型樹脂層は、最表面層として設けられている。当該層は透明である限り、着色されていてもよい。また、絵柄層が視認できる範囲内であれば半透明であっても良い。電離放射線硬化型樹脂層の形成により、化粧シート表面の耐擦傷性を向上させることができる。
【００７９】
電離放射性硬化型樹脂は、公知のもの又は市販品を使用することができる。具体的には、分子中に重合性不飽和結合又はエポキシ基をもつプレポリマー、オリゴマー及び単量体の少なくとも１種を含む組成物を用いる。
【００８０】
前記のプレポリマー又はオリゴマーとしては、不飽和ジカルボン酸と多価アルコールとの縮合物等の不飽和ポリエステル類がある。例えば、ポリエステルメタアクリレート、ポリエーテルメタアクリレート、ポリオールメタアクリレート、メラミンメタアクリレート等のメタアクリレート類、ウレタンアクリレート類、ポリエステルアクリレート、ポリエーテルアクリレート、ウレタンアクリレート、ポリオールアクリレート、メラミンアクリレート等のアクリレート類等がある。
【００８１】
単量体としては、スチレン、α−メチルスチレン等のスチレン系単量体、アクリル酸メチル、２−エチルヘキシルアクリレート、アクリル酸メトキシエチル、アクリル酸ブトキシエチル、アクリル酸ブチル、アクリル酸フェニル等のアクリル酸エステル類、メタアクリル酸メチル、メタアクリル酸エチル、メタアクリル酸プロピル、メタアクリル酸エトキシメチル、メタアクリル酸フェニル、メタアクリル酸ラウリル等メタアクリル酸エステル類がある。
【００８２】
不飽和酸の置換アミノアルコールエステルとしては、アクリル酸−２−（Ｎ，Ｎ−ジエチルアミノ）エチル、メタアクリル酸−２−（Ｎ，Ｎ−ジエチルアミノ）エチル、アクリル酸−２−（Ｎ，Ｎ−ジベンジルアミノ）メチル、アクリル酸−２−（Ｎ，Ｎ−ジエチルアミノ）プロピル等がある。
【００８３】
その他にも、アクリルアミド、メタアクリルアミド等の不飽和カルボン酸アミド、エチレングリコールジアクリレート、プロピレングリコールジアクリレート、ネオベンジルグリコールジアクリレート、１，６−ヘキサンジオールジアクリレート、エチルカルビトールアクリレート、ジエチレングリコールジアクリレート、トリエチレングリコールジアクリレート等の化合物、ジプロピレングリコールジアクリレート、エチレングリコールアクリレート、ジエチレングリコールジメタアクリレート、ポリエチレングリコールジアクリレート等の多官能性物、及び／又は、分子中に２個以上のチオール基をもつポリチオール化合物、例えばトリメチロールプロパントリチオグリコレート、トリメチロールプロパントリチオプロピオレート、ジペンタエリスリトールテトラチオグリコール等がある。また、３官能基以上のアクリレート系単量体には、トリメチロールプロパントリアクリレート、ペンタエリスリトールヘキサアクリレート、ジペンタエリスリトールヘキサメタアクリレート等がある。
【００８４】
電離放射線硬化型樹脂の形成方法は限定的ではないが、例えば、電離放射線硬化型樹脂を含む組成物（塗料）の塗膜に電離放射線を照射することにより形成できる。電離放射線は、塗料に含まれる電離放射線硬化型樹脂、添加剤である光ラジカル重合開始剤・増感剤に作用してラジカル重合反応を開始できるエネルギーを有するものであればよく、紫外線、Ｘ線、γ線等の電磁波が挙げられる。この中でも、塗膜の硬化能力、照射装置の簡便性からは電子線が最も実用性が高い。電子線照射する場合には、例えば、１７５ｋｅＶ及び５Ｍｒａｄ（５０ｋＧｙ）の条件で電子線照射することにより皮膜を架橋硬化させればよい。
【００８５】
電離放射線硬化型樹脂層（即ち、化粧シートの最表面）には、好ましくはエンボス加工等により凹凸模様が施される。
【００８６】
エンボス加工は、化粧シートに木材板表面等所望のテクスチァーを付与するために行われる。例えば、加熱ドラム上でアクリル系樹脂を加熱軟化させた後、さらに赤外線輻射ヒーターで１６０〜１８０℃に加熱し、所望の形の凹凸模様を設けたエンボス板で加圧、賦形し、冷却固定して形成する。これは、公知の枚葉又は輪転式のエンボス機を使用すれば良い。凹凸模様としては、例えば木目導管溝、浮造模様（浮出した年輪の凹凸模様）、ヘアライン、砂目、梨地等が挙げられ、これらの中から所望の模様を適宜選択することができる。
【００８７】
本発明では、電離放射線硬化型樹脂層に他の成分が含まれていても良い。例えば、溶剤、紫外線吸収剤、酸化防止剤、分散剤、光安定剤、ツヤ調整剤、ブロッキング防止剤、滑剤等の添加剤を配合することもできる。
【００８８】
電離放射線硬化型樹脂層の厚みは限定されないが、通常は０．１〜５０μｍ、特に１〜２０μｍとすることが望ましい。
【００８９】
化粧板
本発明の化粧板は、本発明の化粧シートが被着材（基材）上に積層されたものである。より具体的には、化粧シートの硬化型樹脂層が最表面層となるように当該シートが基材上に積層されている。
【００９０】
≪基材≫
本発明化粧シートが適用される基材は、限定的でなく、公知の化粧シートと同様のものを用いることができる。例えば、木質材料、金属、セラミックス、プラスチックス、ガラス等が挙げられる。特に、本発明化粧シートは、木質材に好適に使用することができる。木質材料としては、具体的には、杉、檜、欅、松、ラワン、チーク、メラピー等の各種素材から作られた突板、木材単板、木材合板、パティクルボード、中密度繊維板（ＭＤＦ）等が挙げられる。
【００９１】
≪基材への積層≫
化粧シートの基材への積層は、公知の化粧シートの積層と同様にすることができる。例えば、接着剤を用いて化粧シートを基材上に貼着によって好適に積層することが可能である。
【００９２】
使用できる接着剤としては、例えば、熱可塑性樹脂系、熱硬化性樹脂系、ゴム系等の各種接着剤を使用できる。これは、公知のもの又は市販品を使用することができる。
【００９３】
熱可塑性樹脂系接着剤としては、ポリ酢酸ビニル樹脂、ポリビニルアルコール、ポリビニルアセタール（ポリビニルホルマール、ポリビニルブチラール等）、シアノアクリレート、ポリビニルアルキルエーテル、ポリ塩化ビニル、ポリアミド、ポリメタクリル酸メチル、ニトロセルロース、酢酸セルロース、熱可塑性エポキシ、ポリスチレン、エチレン−酢酸ビニルコポリマー、エチレン−アクリル酸エチルコポリマー等が例示される。
【００９４】
熱硬化性樹脂系接着剤としては、ユリア樹脂、メラミン樹脂、フェノール樹脂、レゾルシノール樹脂、フラン樹脂、エポキシ樹脂、不飽和ポリエステル樹脂、ポリウレタン樹脂、ポリイミド、ポリアミドイミド、ポリベンツイミダゾール、ポリベンゾチアゾール等が例示される。
【００９５】
ゴム（エラストマー）接着剤としては、天然ゴム、再生ゴム、スフチレン−ブタジエンゴム、アクリロニトリル−ブタジエンゴム、クロロプレンゴム、ブチルゴム、ポリスルフィドゴム、シリコーンゴム、ポリウレタンゴム、ステレオゴム（合成天然ゴム）、エチレンプロピレンゴム、ブロックコポリマーゴム（ＳＢＳ，ＳＩＳ，ＳＥＢＳ等）等が例示される。
【発明の効果】
【００９６】
本発明の化粧シートは、上記プライマー層を有することにより、硬化型樹脂層の耐候密着性及び耐溶剤密着性が良好である。また、上記プライマー層は面状態が良好（斑、筋等がない）であり、且つ、リコート性が優れており、プライマー層の形成から時間を経ても、硬化型樹脂層を良好に形成できる。
【発明を実施するための最良の形態】
【００９７】
以下に実施例及び比較例を示して本発明をより詳しく説明する。但し、本発明は実施例に限定されない。
【００９８】
実施例１（化粧シートの形成）
化粧シート（層構成：基材シート／絵柄層／接着剤層／透明性樹脂層／プライマー層／電離放射線硬化型樹脂層）を作製した。
【００９９】
基材シートとして、厚さ６０μｍの着色ポリプロピレン樹脂層を用意した。透明性樹脂層として、厚さ８０μｍの透明性ポリプロピレン樹脂層を用意した。
【０１００】
基材シート上に、アクリルウレタン樹脂を含む溶剤系印刷インキを用いて絵柄層を形成した。
【０１０１】
次いで、ポリエステルウレタン樹脂を含む溶剤系接着剤を用いて接着剤層（厚さ１０μｍ）を形成した。
【０１０２】
次いで、透明性ポリプロピレン樹脂層を積層した。
【０１０３】
次いで、後記する水性組成物を用いてプライマー層（厚さ２μｍ）を形成した。
【０１０４】
次いで、２官能ウレタンアクリレートオリゴマー４０部、６官能ウレタンアクリレートオリゴマー１０部、シリカ５部及び酢酸エチル４５部を含む溶剤系塗工剤を用いて成膜後、電子線照射（１７５ｋｅＶ及び５Ｍｒａｄ（５０ｋＧｙ）することにより電離放射線硬化型樹脂層（厚さ５μｍ）を形成した。
【０１０５】
上記過程を経て化粧シートを作製した。
【０１０６】
≪水性組成物≫
プライマー層を形成するための水性組成物は、アクリル−ウレタン共重合体、水、イソプロピルアルコール（ＩＰＡ）、シリカ及び紫外線吸収剤（ＵＶＡ）の混合物を主剤とし、イソシアネートを硬化剤とした。
【０１０７】
アクリル−ウレタン共重合体としては、アクリルポリオール、ポリエステルポリオール、ジイソシアネート（イソホロンジイソシアネート（ＩＰＤＩ））及びヒドロキシカルボン酸（２，２ビス（ヒドロキシメチル）プロピオン酸）の反応により得られるものを用いた。
【０１０８】
アクリル−ウレタン共重合体は、トリイソプロパノールアミンで中和して水性化した。
【０１０９】
ポリエステルポリオールは、アジピン酸ポリエステルポリオール／イソフタル酸ポリエステルポリオール＝５０／５０（重量部）のものを使用した。
【０１１０】
アクリルポリオールとポリエステルポリオールとの共重合比は５０：５０（重量比）とした。
【０１１１】
ジイソシアネートの量は、アクリルポリオール、ポリステルポリオール及びヒドロキシカルボン酸のＯＨとＮＣＯとのモル比が１：１となるように調整した。
【０１１２】
ヒドロキシカルボン酸の量は、アクリル−ウレタン共重合体の中和前の酸価が４２ｍｇＫＯＨ／ｇとなるように調整した。
【０１１３】
イソシアネート（硬化剤）としては、イソシアヌレート変性ポリイソシアネート（ＨＤＩ系ヌレート）／アロファネート基含有ポリイソシアネート（アロファネート系）＝５０／５０（重量比）のポリイソシアネートを用いた。
【０１１４】
水／ＩＰＡの比は、水／ＩＰＡ＝７／３となるように設定した。
【０１１５】
水性組成物は、主剤に硬化剤を添加直後のものと、主剤に硬化剤を添加後３時間経過したものとの２種類を用意した。これは、水性組成物のポットライフを評価するためである。なお、硬化剤添加量はアクリル−ウレタン共重合体１００重量部に対して５０重量部の割合で添加した。
【０１１６】
水性組成物中における上記共重合体の平均粒子径は６０．４ｎｍであった。
【０１１７】
参考例１
硬化剤の組成としてＨＤＩ系ヌレート／アロファネート＝７０／３０（重量比）の比率のものを使用した以外は実施例１と同様にして形成した塗膜をプライマーとして使用した。
【０１１８】
参考例２
硬化剤の組成としてＨＤＩ系ヌレート／アロファネート＝３０／７０（重量比）の比率のものを使用した以外は実施例１と同様にして形成した塗膜をプライマーとして使用した。
【０１１９】
比較例１
アクリル−ウレタン共重合体として、アクリルポリオールとポリエステルポリオールとの共重合比が５０：５０（重量比）の溶剤系アクリル−ウレタン共重合体を使用し、硬化剤としてＨＤＩ系硬化剤「ＦＧ７００」（ザ・インクテック製）を使用した以外は、実施例１と同様にして形成した塗膜をプライマーとして使用した。
【０１２０】
参考例３
水性アクリル−ウレタン共重合体として、アクリルポリオールとポリエステルポリオールとの共重合比が７０：３０（重量比）のものを使用した以外は、実施例１と同様にして形成した塗膜をプライマーとして使用した。
【０１２１】
参考例４
水性アクリル−ウレタン共重合体として、アクリルポリオールとポリエステルポリオールとの共重合比が３０：７０（重量比）のものを使用した以外は、実施例１と同様にして形成した塗膜をプライマーとして使用した。
【０１２２】
参考例５
実施例１と同様にして酸価４２ｍｇＫＯＨ／ｇの水性アクリル−ウレタン共重合体を調製後、実施例１と同様にして水性組成物を調製した。水性組成物中の共重合体の平均粒子径は６０．４ｎｍであった。なお、水性組成物は、主剤に硬化剤を添加直後のものと、主剤に硬化剤を添加後３時間経過したものと、主剤に硬化剤を添加後５時間経過したものとの３種類を調製した。
【０１２３】
参考例６
ヒドロキシカルボン酸の量を調整することにより、水性アクリル−ウレタン共重合体の酸価を１５ｍｇＫＯＨ／ｇに設定した以外は、実施例１と同様にして水性アクリル−ウレタン共重合体を調製した。次いで、実施例１と同様にして水性組成物を調製した。水性組成物中の共重合体の平均粒子径は３４５．６ｎｍであった。なお、水性組成物は、主剤に硬化剤を添加直後のものと、主剤に硬化剤を添加後３時間経過したものと、主剤に硬化剤を添加後５時間経過したものとの３種類を調製した。
【０１２４】
参考例７
ヒドロキシカルボン酸の量を調整することにより、水性アクリル−ウレタン共重合体の酸価を１９ｍｇＫＯＨ／ｇに設定した以外は、実施例１と同様にして水性アクリル−ウレタン共重合体を調製した。次いで、実施例１と同様にして水性組成物を調製した。水性組成物中の共重合体の平均粒子径は８８．１ｎｍであった。なお、水性組成物は、主剤に硬化剤を添加直後のものと、主剤に硬化剤を添加後３時間経過したものと、主剤に硬化剤を添加後５時間経過したものとの３種類を調製した。
【０１２５】
試験例１
実施例、参考例１〜４及び比較例で形成した電離放射線硬化型樹脂層の面状態、耐候性及び耐溶剤性を評価した。また、プライマー層のリコート性を評価した。
【０１２６】
各評価方法（試験方法）は下記の通りとした。
【０１２７】
≪試験方法≫
（１）面状態：目視により電離放射線硬化型樹脂層表面の班、筋の有無を確認した。面状態は、斑、筋のないものを○とし、斑、筋のあるものを×と評価した。
（２）耐候性：化粧シートをアイ・スーパーＵＶテスター（岩崎電気製）を用いて１９２時間暴露後、塗膜（電離放射線硬化型樹脂層）をカッターナイフで２ｍｍ間隔にカットし、セロテープ（登録商標）により塗膜の剥離試験を行った。暴露条件は  温度６３℃  湿度５０％ＲＨ  照射強度６０ｍｗ／ｍ２。照射２０時間、結露４時間を１サイクルとし８サイクル暴露した。耐候性は、剥離なしを○、塗膜とプライマー層との層間で剥離したものを×と評価した。
（３）耐溶剤性：電離放射線硬化型樹脂層の表面を５０回ラビングした（５００ｇ荷重）。ラビング後、肉眼観察により、外観に変化がないものを○、外観に白化が認められたものを×と評価した。
（４）リコート性：プライマー用水性組成物を塗工後、６０℃、４８時間放置後に電離放射線硬化型樹脂層を形成して耐候密着性試験を行った。耐候試験後、セロテープ（登録商標）により繰り返し５回剥離試験を行い、剥離なしを○とし、プライマー層と電離放射線硬化型樹脂層間で剥離したものを×とした。
（５）ポットライフ：硬化剤であるイソシアネートを添加直後の水性組成物と、添加３時間後の水性組成物の２種類でプライマー層を形成して物性を比較した。
【０１２８】
試験結果を下記表１に示す。
【０１２９】
【表１】
0004600676.tif 000002
【０１３０】
表１の結果から明らかなように、水性プライマーを使用することにより耐溶剤性及びリコート性が溶剤系に比して向上している。また、イソシアネート硬化剤はＨＤＩ系ヌレート／アロファネート＝５０／５０（重量比）にすることにより、面状態、ポットライフのバランスが良くなることが分かる。更に、アクリル−ウレタン共重合体はアクリルポリオールとポリエステルポリオールとの共重合比を５０：５０（重量比）とすることにより耐候性、リコート性のバランスが良くなることが分かる。
【０１３１】
試験例２
参考例５〜７で調製した水性組成物（いずれも３種類）を、バーコータ♯６を用いてアルミニウム板に塗布直後（塗布量：１．７ｇ／ｍ２）、試験溶液（水／ＩＰＡ＝７／３）にアルミニウム板を３分間浸漬した。
【０１３２】
３分経過後、アルミニウム板の塗膜が１００％溶解しているもの（溶解率１００％）を○と評価した。また、７０％≦溶解率＜１００％のものを「○−△」と評価した。また、溶解率＜７０％のものを△と評価した。
【０１３３】
評価結果を下記表２に示す。
【０１３４】
【表２】
0004600676.tif 000003
【０１３５】
表２の結果からは、酸価が２０ｍｇＫＯＨ／ｇ以上の参考例５の水性組成物は、硬化剤添加時期に関わらず、良好な再溶解性を示すことが分かる。酸価が２０ｍｇＫＯＨ／ｇ未満の場合には、酸価が小さくなるに従って共重合体の平均粒子径は小さくなり、同時に再溶解性が低下することが分かる。